(57)【要約】【課題】焼き戻されにくい余盛部の端部に位置する母材の領域についても焼き戻されやすくすることが可能な溶接方法、金属部材補修方法及び台座部形成方法を提供することを目的とする。【解決手段】溶接方法は、複数のビード２を重ねることによって、母材３の硬化域を焼き戻す溶接方法であって、第１ビード２の上に施される第２ビード２の第１ビード２に対する高さ方向のずらし量Ｘ１又は幅方向のずらし量Ｘ２を、第２ビード２を形成する際に母材３において生じ、焼き戻しに適した温度を有する軟化域に基づいて決定するステップと、ずらし量Ｘ１，Ｘ２に基づいて、第２ビード２を形成するステップとを含む。【選択図】図１
2014004615.tif 000002
【特許請求の範囲】
【請求項１】
複数のビードを重ねることによって、母材の硬化域を焼き戻す溶接方法であって、
第１ビードの上に施される第２ビードの前記第１ビードに対する高さ方向のずらし量又は幅方向のずらし量を、前記第２ビードを形成する際に母材において生じ、焼き戻しに適した温度を有する軟化域に基づいて決定するステップと、
前記ずらし量に基づいて、前記第２ビードを形成するステップと、
を含む溶接方法。
【請求項２】
ビードを形成する際に生じる硬化域が前記母材と重なるか否かを判断するステップと、
前記硬化域が前記母材と重ならない場合、
前記第１ビードに対する前記第２ビードの高さ方向のずらし量又は幅方向のずらし量を０ｍｍに決定するステップを更に含む請求項１に記載の溶接方法。
【請求項３】
請求項１又は２に記載の溶接方法を用いて、複数のビードを一方向に形成する第１ステップと、
前記第１ステップで形成された前記複数のビードを除去する第２ステップと、
を含む金属部材補修方法。
【請求項４】
前記第１ステップで前記複数のビードを形成する際に前記母材において生じた硬化域と重なるように、請求項１又は２に記載の溶接方法を用いて、複数のビードを閉ループ形状に形成する第３ステップを更に有する請求項３に記載の金属部材補修方法。
【請求項５】
請求項１又は２に記載の溶接方法を用いて、前記母材上に複数のビードを閉ループ形状に形成するステップと、
閉ループ形状に形成された領域の内部に複数のビードを形成して台座部を形成するステップと、
を含む台座部形成方法。
【請求項６】
請求項１又は２に記載の溶接方法を用いて、前記母材上に複数のビードを一方向に形成する第１ステップと、
前記第１ステップで形成された前記複数のビードを除去する第２ステップと、
請求項１又は２に記載の溶接方法を用いて、前記母材上に複数のビードを閉ループ形状に形成する第３ステップと、
閉ループ形状に形成された領域の内部に複数のビードを形成して台座部を形成する第４ステップと、
を含む台座部形成方法。
【発明の詳細な説明】
【技術分野】
【０００１】
本発明は、溶接方法、金属部材補修方法及び台座部形成方法に関するものである。
【背景技術】
【０００２】
鉄鋼構造物、鋼管又は原子炉圧力容器などの金属部材は、表面に割れなどの欠陥が生じた場合、欠陥部分を除去し、肉盛溶接によって補修が行われる場合がある。
【０００３】
炭素鋼や低合金鋼など、温度変化によって変態が生じる材料に対して補修溶接を行う場合、溶接部の機械的性能を改善するため、溶接後に熱処理（焼き戻し）を実施する必要があるが、既設構造物では熱処理が実施できない場合がある。そこで、溶接後熱処理を不要とする溶接方法（テンパービード法）が知られている。テンパービード法は、図２２に示すように、１層目で硬化した溶接熱影響部（ＨＡＺ）を後続パスの熱サイクルで焼き戻す溶接方法である。従来のテンパービード法によれば、図２１に示すような、母材３の定常部１０で機械的性能を改善することが知られている。
【０００４】
特許文献１には、テンパービード工法の発明であって、母材中の硬化域の焼き戻しを簡便かつ確実に行うことを目的とする技術について開示されている。
【先行技術文献】
【特許文献】
【０００５】
【特許文献１】特開２００７−１３０６５４号公報
【発明の概要】
【発明が解決しようとする課題】
【０００６】
従来のテンパービード法による溶接方法は、積層高さを揃えるために、溶接ビード２をハーフラップさせて積み重ねていく。しかし、ハーフラップで積み重ねると、定常部１０はきちんと焼き戻されるが、余盛部１の端部に位置する母材３の非定常部１１はビード２の重なりが甘くなるために、焼き戻されにくくなる。
【０００７】
しかし、非定常部１１まで機械的性能を改善する方法の報告は、わずかである。そして、この知られている方法についても、異材継手において、溶接ビードの始終端部を、溶接後熱処理が不要な材料に逃がす方法であり、本質的な解決ではない。
【０００８】
そこで、非定常部１１でも焼戻し効果が得られる溶接ビード２の積層方法を確立する必要がある。通常は、２層目以降を可能な限り１層目の端に重ねる方法が考えられるが、その重ねる方法は明確になったものはない。また、下の層の端にビード２を合わせようとすると、上の層のビード２が落ちる可能性が高く、通常、特許文献１に示すように、当て材が必要である。
【０００９】
さらに、溶接条件（入熱）は層毎で変更することもあり、積層方法も都度検討が必要となるため、溶接条件が変化しても適切に焼戻し効果がある積層方法の決め方が必要となる。
【００１０】
本発明は、このような事情に鑑みてなされたものであって、焼き戻されにくい余盛部の端部に位置する母材の領域についても焼き戻されやすくすることが可能な溶接方法、金属部材補修方法及び台座部形成方法を提供することを目的とする。
【課題を解決するための手段】
【００１１】
上記課題を解決するために、本発明の溶接方法、金属部材補修方法及び台座部形成方法は以下の手段を採用する。
すなわち、本発明に係る溶接方法は、複数のビードを重ねることによって、母材の硬化域を焼き戻す溶接方法であって、第１ビードの上に施される第２ビードの前記第１ビードに対する高さ方向のずらし量又は幅方向のずらし量を、前記第２ビードを形成する際に母材において生じ、焼き戻しに適した温度を有する軟化域に基づいて決定するステップと、前記ずらし量に基づいて、前記第２ビードを形成するステップとを含む。
この発明によれば、溶接においてビードを形成する際に、焼き戻しに適した温度を有する軟化域が母材において生じるところ、第１ビードの上に施される第２ビードの第１ビードに対する高さ方向のずらし量又は幅方向のずらし量は、第２ビードの軟化域に基づいて決定される。そして、決定されたずらし量に基づいて第２ビードが形成されることから、第１ビードを形成する際に生じた母材における硬化域を焼き戻すことが可能になる。
【００１２】
上記発明において、ビードを形成する際に生じる硬化域が前記母材と重なるか否かを判断するステップと、前記硬化域が前記母材と重ならない場合、前記第１ビードに対する前記第２ビードの高さ方向のずらし量又は幅方向のずらし量を０ｍｍに決定するステップを更に含んでもよい。
この発明によれば、第２ビードの第１ビードに対する高さ方向のずらし量又は幅方向のずらし量が０ｍｍであることから、ビードの形状に応じて、効率的に母材を焼き戻すことができる。
【００１３】
本発明に係る金属部材補修方法は、上述の溶接方法を用いて、複数のビードを一方向に形成する第１ステップと、前記第１ステップで形成された前記複数のビードを除去する第２ステップとを含む。
この発明によれば、複数のビードを一方向に形成することにより、金属部材を焼き戻すことができ、形成された複数のビードを除去することよって、焼き戻された金属部材を得ることができる。
【００１４】
上記発明において、前記第１ステップで前記複数のビードを形成する際に前記母材において生じた硬化域と重なるように、請求項１又は２に記載の溶接方法を用いて、複数のビードを閉ループ形状に形成する第３ステップを更に含んでもよい。
この発明によれば、第１ステップで母材において硬化域が生じた場合でも、硬化域と重なるように複数のビードを閉ループ形状に形成することにより、金属部材を焼き戻すことができる。
【００１５】
本発明に係る台座部形成方法は、上述の溶接方法を用いて、前記母材上に複数のビードを閉ループ形状に形成するステップと、閉ループ形状に形成された領域の内部に複数のビードを形成して台座部を形成するステップとを含む。
この発明によれば、複数のビードを閉ループ形状に形成することにより、金属部材を焼き戻すことができ、かつ、焼き戻された状態の金属部材に台座部を形成することができる。
【００１６】
本発明に係る台座部形成方法は、上述の溶接方法を用いて、前記母材上に複数のビードを一方向に形成する第１ステップと、前記第１ステップで形成された前記複数のビードを除去する第２ステップと、上述の溶接方法を用いて、前記母材上に複数のビードを閉ループ形状に形成する第３ステップと、閉ループ形状に形成された領域の内部に複数のビードを形成して台座部を形成する第４ステップとを含む。
この発明によれば、第１ステップで複数のビードを一方向に形成することにより、金属部材を焼き戻すことができ、第２ステップで形成された複数のビードを除去することよって、焼き戻された金属部材を得ることができる。そして、第１ステップで母材において硬化域が生じた場合でも、第３ステップで硬化域と重なるように複数のビードを閉ループ形状に形成することにより、金属部材を焼き戻すことができ、かつ、第４ステップで焼き戻された状態の金属部材に台座部を形成することができる。
【発明の効果】
【００１７】
本発明によれば、焼き戻されにくい余盛部の端部に位置する母材の領域についても焼き戻されやすくすることができる。
【図面の簡単な説明】
【００１８】
【図１】本発明の一実施形態に係る溶接方法によって形成された余盛部及び母材を示す縦断面図である。
【図２】本発明の一実施形態に係る溶接方法によって形成された余盛部及び母材を示す縦断面図である。
【図３】母材上のビードを示す縦断面図である。
【図４】母材上のビードを示す縦断面図である。
【図５】母材上のビード及び積み重ねられたビードを示す模式図である。
【図６】母材上のビード及び積み重ねられたビードを示す模式図である。
【図７】本発明の一実施形態に係る溶接方法によって形成された余盛部及び母材を示す縦断面図である。
【図８】本発明の一実施形態に係る溶接方法によって形成された余盛部及び母材を示す縦断面図である。
【図９】母材を示す平面図（Ａ）及び側面図（Ｂ）である。
【図１０】余盛部及び母材を示す平面図（Ａ）及び側面図（Ｂ）である。
【図１１】母材を示す平面図（Ａ）及び側面図（Ｂ）である。
【図１２】余盛部及び母材を示す平面図（Ａ）及び側面図（Ｂ）である。
【図１３】母材を示す平面図（Ａ）及び側面図（Ｂ）である。
【図１４】母材を示す平面図（Ａ）及び側面図（Ｂ）である。
【図１５】余盛部及び母材を示す平面図（Ａ）及び側面図（Ｂ）である。
【図１６】母材を示す平面図（Ａ）及び側面図（Ｂ）である。
【図１７】余盛部及び母材を示す平面図（Ａ）及び側面図（Ｂ）である。
【図１８】台座部及び母材を示す平面図（Ａ）及び側面図（Ｂ）である。
【図１９】台座部及び母材を示す平面図（Ａ）及び側面図（Ｂ）である。
【図２０】台座部及び母材を示す平面図（Ａ）及び側面図（Ｂ）である。
【図２１】従来の溶接方法によって形成された余盛部及び母材を示す縦断面図である。
【図２２】母材上のビード及び積み重ねられたビードを示す模式図である。
【発明を実施するための形態】
【００１９】
以下に、本発明に係る実施形態について、図面を参照して説明する。
［焼き戻し溶接方法］
まず、本実施形態に係る焼き戻し溶接方法について説明する。
本実施形態に係る焼き戻し溶接方法は、溶接等によって加熱処理されて変態が生じやすい炭素鋼や低合金鋼などの金属部材を焼き戻す際に適用される。例えば、溶接によって金属部材を補修する場合や金属部材表面に台座部を形成する場合に用いられる。特に、該当する金属部材を取り外すことができない既設構造物での焼き戻し作業に適している。
【００２０】
本実施形態に係る焼き戻し溶接方法は、金属部材を補修する場合、図１及び図２に示すように、損傷部分に肉盛溶接（バタリング溶接）を施した後、さらに肉盛溶接を実施して余盛部１を形成し、母材３の硬化部分を焼き戻す。また、金属部材表面に台座部を形成する場合、母材３の表面の所定部分に肉盛溶接を実施して余盛部１を形成し、母材３の硬化部分を焼き戻す。
【００２１】
母材３のうちビード２が複数層重ねられている領域（以下「定常部１０」という。）は、積層部分の熱が伝達されて適切に焼き戻される。一方、複数の層を重ねるため、余盛部１の端部はビード２がずれて重ねられる。母材３のうちビード２がずれて重ねられている領域（以下「非定常部１１」という。）は、上の積層部分の熱が母材３に届かず、焼き戻されにくい。
【００２２】
そこで、まず、余盛部１の端部のビード２の重ね方、すなわち、ある層（以下「第１の層」という。）のビード２と、第１の層の上に施される第１の層に隣接する第２の層のビード２のずらし量を決定する。
【００２３】
ビード２の高さ方向のずらし量Ｘ１又は幅方向のずらし量Ｘ２（図３及び図４参照）は、新たなビード２を生成する際に母材３において生じ、焼き戻しに適した温度（例えば600℃〜900℃）を有する焼き戻し温度域（以下「軟化域１３」という。）に基づいて決定される。すなわち、ビード２を生成する際の入熱量が考慮されて、ずらし量Ｘ１，Ｘ２が決定される。
【００２４】
溶接の入熱による板の各部の最高到達温度は、下記の式（１）で表される。
【数１】
2014004615.tif 000003
（溶接全書３（溶接変形・残留応力）産報出版  佐藤ら著より）
ここで、Ｔ：温度(K)、k：熱拡散率(cm2/min)、ｔ：時間(min)、ｃ：比熱(kJ/kg・K)、ρ：密度(kg/cm3)、r：距離(cm)、Ｑ：単位長さ当たりの入熱(kJ/cm)（＝電流(A)×電圧(V)÷速度(cm/min)）である。
【００２５】
式（１）を時間ｔで微分し、極大値を求める（下記の（２）式を解く）ことで、最高到達温度と位置の関数となる下記の式（３）が導かれる。
【数２】
2014004615.tif 000004
【数３】
2014004615.tif 000005
ここで、θm：最高到達温度(K)、θ0：初期温度(K)、θf：融点(K)、r：距離（cm）である。
【００２６】
そして、焼き戻し効果があると考えられる600℃〜900℃の温度域となる軟化域１３の幅Ｒは、
R＝r(θm=600℃)−r(θm=900℃)      ・・・（４）
で表される。なお、最高到達温度は、入熱によって変化するが、上記式（１）と式（３）では溶接条件が変化しても対応でき、都度軟化域１３の幅Ｒを求めることができる。
【００２７】
ビード２の高さ方向のずらし量Ｘ１又は幅方向のずらし量Ｘ２は、上記式（４）の寸法Ｒ以下となるように決定される。すなわち、第１の層の上に施される第２の層のビード２による軟化域１３が、第１層のビード２による軟化域１３と僅かに重なり合うか、または、第２の層のビード２による軟化域１３の外側境界線が、第１層のビード２による軟化域１３の内側境界線と接触するように、ずらし量Ｘ１，Ｘ２が決定される。
【００２８】
ビード２の高さ方向のずらし量Ｘ１は、通常、ほぼ各ビード２の高さＨとなる。そこで、各ビード２の高さＨは、上記式（４）の寸法Ｒ以下となるようにする。
Ｒ≧Ｘ≒Ｈ
具体的には、溶接時のワイヤ供給量を制御して、各ビード２の高さＨが、寸法Ｒ以下となるように制限する。これにより、第２の層のビード２による軟化域１３が、第１層のビード２による硬化域１２に重なり、第２の層のビード２を形成する際に硬化域１２を焼き戻すことができる。
上述のとおり決定されたずらし量Ｘ１を用いて、第１の層の上に第２の層のビード２を形成する。
【００２９】
そして、第２の層の上に施される第３の層のビード２についても、上記ずらし量Ｘ１，Ｘ２で形成することによって、第２の層のビード２による硬化域１２を焼き戻すことができる。また、第３の層のビード２は、第１の層のビード２による硬化域１２の幅が軟化域１３の幅よりも広いため、第２の層のビード２では焼き戻しできていなかった、第１の層のビード２による硬化域１２も焼き戻すことができる。
このようにして、複数の層のビード２を形成していくことによって、従来の重ね方では焼き戻されにくかった非定常部１１を焼き戻すことができる。
【００３０】
非定常部１１を焼き戻すため、図７及び図８に示すように、第１のビード２に対する第２のビード２の幅方向のずらし量Ｘ２を０ｍｍに決定にしてもよい。ずらし量Ｘ２を０ｍｍにする層は、焼き戻しが効果的に行われるように、ビード２の形状、すなわち、ビード２による硬化域１２や軟化域１３の形状によって決定される。
【００３１】
ただし、ずらし量Ｘ２を０ｍｍに決定する層は、図５及び図６に示すように、ずらし量Ｘ２を０ｍｍにしても、ビード２が母材３を溶融せずにビード２が母材３に掛からない層、かつ、第２の層のビード２による硬化域１２の外側境界線が、初層のビード２に掛かる層とする。図５は、ずらし量Ｘ２を０ｍｍに決定してもよい状態を示し、図６は、反対にずらし量Ｘ２を０ｍｍに決定することが好ましくない状態を示している。図５では、ある層での硬化域１２の外側境界線が、１層目のビード２に掛かっており、硬化域１２は母材３に重なっていない。図６では、ある層での硬化域１２の外側境界線が、１層目のビード２よりも外側に位置しており、硬化域１２が母材３に重なっている。
【００３２】
なお、複数の層を積層する際、二つ以上の層でずらし量Ｘ２を０ｍｍとしてもよい。このようにずらし量Ｘ２を調整して、複数の層のビード２を形成していくことによって、従来の重ね方では焼き戻されにくかった非定常部１１を焼き戻すことができる。
【００３３】
［金属部材補修方法］
次に、上述した焼き戻し溶接方法を用いて、金属部材の部分的な損傷部位を補修する方法について説明する。
まず、図９に示すように、損傷部を含む領域を、溶接によって補修が可能になる形状にするため、金属部材のうち損傷部を含む領域を除去して開先部１４を形成する。
その後、上述した焼き戻し溶接方法でずらし量Ｘ１，Ｘ２を決定し、決定したずらし量Ｘ１，Ｘ２で、図１０に示すように、複数のビード２を一方向に形成する肉盛溶接を実施する。その結果、母材３の定常部だけでなく非定常部１１Ａにおいても焼き戻すことができる。但し、各ビード２の始端及び終端に該当する領域の母材３は、非定常部１１Ｂになるため、非定常部１１Ｂに対して焼き戻しを施す必要がある。
【００３４】
そこで、まず、図１１に示すように、肉盛溶接による余盛部１を切削して除去する。そして、非定常部１１Ｂを含む領域に対して、上述した焼き戻し溶接方法でずらし量Ｘ１，Ｘ２を決定し、決定したずらし量Ｘ１，Ｘ２で、複数のビード２を円周形状に外周側から形成する肉盛溶接を実施する。なお、このとき複数のビード２によって形成される形状は、円形状に限られず、始端及び終端が生じないような閉ループの形状であればよい。その結果、円周の外周部分における非定常部１１Ｃにおいても焼き戻すことができる。
【００３５】
なお、円周の内周部分における非定常部１１Ｄについては、適切に焼き戻されないため、損傷部位を肉盛溶接する際の溶加材は、熱によって組織が変態しないオーステナイト単層などの材料を用いることが望ましい。オーステナイト単層の材料は、以後熱がかかっても焼き戻しによる熱処理を要しない。したがって、円周形状にビード２による複数の層を形成する場合、図１２に示すように、余盛部１の内周部分における端部は、従来のずらし量（例えばハーフラップ）でビード２を重ねてもよい。
【００３６】
そして、図１３に示すように、円周形状に形成した肉盛溶接による余盛部１を切削して除去する。これにより、焼き戻しの必要な領域を残さずに、金属部材の表面が平滑に仕上げられる。
【００３７】
上述した金属部材補修方法は、補修対象となる金属部材の表面が、溶接後熱処理が必要な材料である場合に行われるものである。図１４に示すように、補修対象となる金属部材の表面が、溶接後熱処理が不要な材料１５で覆われている場合は、上述した金属部材補修方法を用いなくてもよい。すなわち、図１５に示すように、複数のビード２を一方向に形成する肉盛溶接を実施した場合、溶接後熱処理が不要な材料１５の非定常部１１Ａにおいても焼き戻しが不要になるうえ、ビード２の始端及び終端に該当する領域の母材３の非定常部１１Ｂについても、焼き戻しが不要になる。そして、図１６に示すように、円周形状に形成した肉盛溶接による余盛部１を切削して除去することにより、焼き戻しの必要な領域を残さずに、金属部材の表面が平滑に仕上げられる。
【００３８】
［台座部形成方法］
次に、上述した焼き戻し溶接方法を用いて、金属部材表面に台座部を形成する方法について説明する。
図１９に示すように、台座部４は、金属部材にパイプ５等を接続する際に、金属部材表面に設けられる。本実施形態では、上述した溶接後熱処理が不要な溶接方法を用いることから、新たに台座部４を形成したとしても、別途の焼き戻しが不要になる。従来、金属部材に直接パイプ５等を溶接によって接続すると焼き戻しが必要であった。一方、台座部４が設けられることによって、金属部材が熱によって変態することがなくなるため、パイプ５等を接続する際も、金属部材における焼き戻しが不要になる。
【００３９】
台座部４を形成する場所、図１７に示すように、補修対象に予め溶接後熱処理が不要な材料１６が存在している場合には、溶接後熱処理が不要な材料１６を囲む領域に対して、上述した焼き戻し溶接方法でずらし量Ｘ１，Ｘ２を決定し、決定したずらし量Ｘ１，Ｘ２で、複数のビード２を円周形状に外周側から形成する肉盛溶接を実施する。その結果、円周形状の余盛部１の外周部分における非定常部１１Ｃが焼き戻される。
【００４０】
また、円周形状の余盛部１の内周部分における非定常部１１Ｄについては、予め溶接後熱処理が不要な材料１６が存在していることから、図１７に示すように、従来のずらし量Ｘ１，Ｘ２でビード２を重ねても焼き戻しが不要である。その後、図１８に示すように、余盛部１の内周部分を肉盛溶接することによって台座部４を形成する。
【００４１】
上述した台座部形成方法では、金属部材に予め溶接後熱処理が不要な材料１６が存在する場合について説明したが、既設構造物に台座部４を新たに設ける場合について説明する。
まず、溶接後熱処理が不要な材料が存在する領域を、溶接によって設置することが可能になる形状にするため、図９に示すように、金属部材のうち所定領域を除去して開先部１４を形成する。
その後、上述した焼き戻し溶接方法でずらし量Ｘ１，Ｘ２を決定し、決定したずらし量Ｘ１，Ｘ２で、図１０に示すように、複数のビード２を一方向に形成する肉盛溶接を実施する。このとき、肉盛溶接する際の溶加材は、熱によって組織が変態しないオーステナイト単層などの材料を用いる。その結果、開先部１４内部は、溶接後熱処理が不要な材料によって埋められる。
【００４２】
また、溶接後熱処理が不要な溶接方法によるため、母材３の定常部だけでなく非定常部１１Ａにおいても焼き戻すことができる。但し、各ビード２の始端及び終端に該当する領域の母材３は、非定常部１１Ｂになるため、非定常部１１Ｂに対して焼き戻しを施す必要がある。
【００４３】
そこで、まず、図１１に示すように、肉盛溶接による余盛部１を切削して除去する。そして、図１２に示すように、非定常部１１Ｂを含む領域に対して、上述した方法でずらし量Ｘ１，Ｘ２を決定し、決定したずらし量Ｘ１，Ｘ２で、複数のビードを円周形状に外周側から形成する肉盛溶接を実施する。
その結果、円周形状の余盛部１の外周部分における非定常部１１Ｃにおいて焼き戻すことができる。また、余盛部１の内周部分については、予め溶接後熱処理が不要な材料が存在することから、図１２に示すように、従来のずらし量でビードを重ねても焼き戻しが不要である。その後、図２０に示すように、円周の内周部分を肉盛溶接することによって台座部を形成する。
【００４４】
上述した焼き戻し溶接方法は、通常用いられる溶接装置のほかに、ずらし量Ｘ１，Ｘ２を決定し、決定されたずらし量Ｘ１，Ｘ２で溶接装置を駆動する制御部を備えることで実現できる。制御部は、例えば、プログラムが実行されるコンピュータである。溶接装置は、肉盛溶接を行うことができるＴＩＧ溶接、アーク溶接などを実施できる装置である。
【符号の説明】
【００４５】
１  余盛部
２  ビード
３  母材
１０  定常部
１１  非定常部
【図１】
2014004615.tif 000006
【図２】
2014004615.tif 000007
【図３】
2014004615.tif 000008
【図４】
2014004615.tif 000009
【図５】
2014004615.tif 000010
【図６】
2014004615.tif 000011
【図７】
2014004615.tif 000012
【図８】
2014004615.tif 000013
【図９】
2014004615.tif 000014
【図１０】
2014004615.tif 000015
【図１１】
2014004615.tif 000016
【図１２】
2014004615.tif 000017
【図１３】
2014004615.tif 000018
【図１４】
2014004615.tif 000019
【図１５】
2014004615.tif 000020
【図１６】
2014004615.tif 000021
【図１７】
2014004615.tif 000022
【図１８】
2014004615.tif 000023
【図１９】
2014004615.tif 000024
【図２０】
2014004615.tif 000025
【図２１】
2014004615.tif 000026
【図２２】
2014004615.tif 000027